(57)【特許請求の範囲】
【請求項１】
脱炭炉における脱炭処理で発生するダストを回収する工程、
上記ダストを粒径５０μｍ未満の粒子が８０体積％以上の微粒ダストと粒径５０μｍ以上の粒子が８０体積％以上の粗粒ダストとに分離する工程、及び
上記微粒ダストをリサイクル原料として上記脱炭炉に装入する工程
を有し、
上記脱炭炉に装入する微粒ダスト量Ｘ（ｋｇ／ｔ）が下記式（１）及び（２）を満たし、
上記脱炭炉で発生するスラグの塩基度が３．９以上であるダストリサイクル方法。
Ｘ≦（１７２−１００Ｂ）／Ａ  ・・・（１）
Ｘ≦（６．３４−１００ｂ＋０．０２９２ｃ−０．７０８ｄ）／ａ  ・・・（２）
（上記式（１）中、Ａは、微粒ダストにおける亜鉛濃度（質量％）である。Ｂは、脱炭炉に装入する微粒ダスト以外の原料に含まれる亜鉛の量（ｋｇ／ｔ）である。
上記式（２）中、ａは、微粒ダストにおける鉛濃度（質量％）である。ｂは、脱炭炉に装入する微粒ダスト以外の原料に含まれる鉛の量（ｋｇ／ｔ）である。ｃは、脱炭炉で発生するスラグ量（ｋｇ／ｔ）である。ｄは、上記スラグの塩基度である。）
【発明の詳細な説明】
【技術分野】
【０００１】
本発明は、脱炭炉におけるダストリサイクル方法に関する。
【背景技術】
【０００２】
転炉精錬においては、転炉に溶銑等を主原料として装入し、酸素ガスを吹き込んで脱炭処理を行う。この脱炭処理の際に発生する排ガス中には多量のダストが含まれ、この量は例えば２０ｋｇ／ｔ程度にもなる。このダストは多量の鉄分を含むため、可能な限りリサイクルすることが好ましい。
【０００３】
上記脱炭処理の際に生じるダストには、スピッティング等に起因する比較的粗大な粒子と、火点からのヒューム等に起因する微細な粒子とに分けられる。前者は、鉄分が特に多くかつ亜鉛及び鉛分が少ないため、好適かつ容易に再利用ができる。逆に後者は、鉄分が比較的少なく、亜鉛及び鉛分が多い。そのため、発生したダストを比重分離等で粗粒と微粒とに分け、粗粒を脱炭処理や焼結などで再利用することが行われている。
【０００４】
一方、上述の微粒のダストも４５〜６５質量％程度の鉄分を含むため、可能な限り再利用することが望まれている。しかし、亜鉛は熱間圧延における延性阻害や連続鋳造中のモールド内面におけるメッキの腐食磨耗速度の増加等を招く。また、鉛はスラグからの溶出が環境汚染を生じさせる。従って、亜鉛及び鉛の含有量が多い微粒ダストを大量に製鉄原料としてリサイクルすることは困難であり、この微粒ダストは例えばセメント原料等に用いられている。
【０００５】
そのような中、亜鉛を含有するダストを効率的にリサイクルする方法として、（１）分離した微粒のダストをさらに分離し、これらのうち比較的径が大きく低亜鉛濃度のダストはそのまま再利用する一方、より径が小さく高亜鉛濃度のダストは脱亜鉛処理して再利用する方法（特表２００８−３２６３８号公報参照）、及び（２）酸素ガスの吹き込み速度を制御することなどにより、処理の前半に高亜鉛濃度のダストを発生させ、後半に低亜鉛濃度のダストを発生させる方法（特開２００５−１２６７８１号公報参照）が提案されている。また、ダストに含まれる亜鉛の量を減らす方法として、（３）含亜鉛鉄スクラップを予め溶銑収容容器に入れ置きしておき、この容器に高炉からの溶銑を受銑し、この溶銑に脱珪及び脱リン処理を行う方法（特開２００８−３１４９７号公報参照）が提案されている。
【０００６】
しかし、上記（１）の方法は、多段の分離や脱亜鉛処理を必要とするため煩雑となる。上記（２）の方法は、処理の前半と後半とによる吹き込み速度の制御やダストの分別回収が必要となる。また、上記（３）の方法によれば、一定程度のダスト中の亜鉛濃度の低減は可能である。しかし、この技術は投入物がダストではないのでダストリサイクルの指針となるものではない。さらに、上記（１）〜（３）のいずれも、再利用可能なダストの量を示すものはなく、スラグ中の含鉛量や鉛溶出量を減らす方法については何ら触れられていない。
【０００７】
他方、スラグ中の鉛の溶出を抑える技術としては、スラグ組成を調整することなどによりスラグ中の鉛を不溶化させる方法が提案されている（特開２００２−２０８１５号公報参照）。しかし、この技術はスラグの有効利用には資するものの、脱炭炉から生じる亜鉛含有ダストのリサイクルを効果的に行うための参考となるものではない。
【先行技術文献】
【特許文献】
【０００８】
【特許文献１】特表２００８−３２６３８号公報
【特許文献２】特開２００５−１２６７８１号公報
【特許文献３】特開２００８−３１４９７号公報
【特許文献４】特開２００２−２０８１５号公報
【発明の概要】
【発明が解決しようとする課題】
【０００９】
本発明は、上述のような事情に基づいてなされたものであり、脱炭処理において、得られる溶鋼中の亜鉛含有量及び生じるスラグからの鉛溶出量を抑制しつつ、生じるダストを脱炭炉へ最大限再利用することができるダストリサイクル方法を提供することを目的とする。
【課題を解決するための手段】
【００１０】
上記課題を解決するためになされた発明は、
脱炭炉における脱炭処理で発生するダストを回収する工程、
上記ダストを微粒ダストと粗粒ダストとに分離する工程、及び
上記微粒ダストをリサイクル原料として上記脱炭炉に装入する工程
を有し、
上記脱炭炉に装入する微粒ダスト量Ｘ（ｋｇ／ｔ）が下記式（１）及び（２）を満たすダストリサイクル方法である。
Ｘ≦（１７２−１００Ｂ）／Ａ  ・・・（１）
Ｘ≦（６．３４−１００ｂ＋０．０２９２ｃ−０．７０８ｄ）／ａ  ・・・（２）
（上記式（１）中、Ａは、微粒ダストにおける亜鉛濃度（質量％）である。Ｂは、脱炭炉に装入する微粒ダスト以外の原料に含まれる亜鉛の量（ｋｇ／ｔ）である。
上記式（２）中、ａは、微粒ダストにおける鉛濃度（質量％）である。ｂは、脱炭炉に装入する微粒ダスト以外の原料に含まれる鉛の量（ｋｇ／ｔ）である。ｃは、脱炭炉で発生するスラグ量（ｋｇ／ｔ）である。ｄは、上記スラグの塩基度である。）
【００１１】
ここで、ｋｇ／ｔとは主原料１ｔに対する質量であり、この主原料の量は脱炭炉に装入される溶銑、冷銑及びスクラップの合計量をいう。
【発明の効果】
【００１２】
本発明のダストリサイクル方法によれば、脱炭炉に装入（再利用）する微粒ダスト量Ｘが式（１）を満たすことで、溶鋼中の亜鉛含有量を所定範囲に抑えることができ、式（２）を満たすことで、スラグからの鉛溶出量を所定範囲に抑えることができる。従って、当該ダストリサイクル方法によれば、脱炭処理で生じるダストを脱炭炉へ多量に再利用することができ、ダストを最大限にリサイクルすることができる。
【図面の簡単な説明】
【００１３】
【図１】本発明のダストリサイクル方法の一実施形態に用いられるダスト回収分離システムを示す模式図
【図２】溶鋼Ｚｎ濃度と投入Ｚｎ量との関係を示すグラフ
【図３】スラグＰｂ溶出濃度と投入Ｐｂ量等との関係を示すグラフ
【図４】実施例の結果を示すグラフ
【発明を実施するための形態】
【００１４】
以下、本発明のダストリサイクル方法の実施の形態を図面を参照にしつつ詳説する。
【００１５】
当該ダストリサイクル方法は、
脱炭炉における脱炭処理で発生するダストを回収する工程、
上記ダストを微粒ダストと粗粒ダストとに分離する工程、及び
上記微粒ダストを特定条件下でリサイクル原料として上記脱炭炉に装入する工程
を有する。
【００１６】
（１）回収工程
この工程では、脱炭炉で発生するダストを回収する。上記脱炭炉とは、転炉のうち主に脱炭処理を目的としたものをいう。なお、この脱炭処理の前処理として、脱リン処理等の溶銑予備処理を行うこともできる。
【００１７】
上記脱炭炉としては、特に限定されず、公知のものを用いることができる。具体的には上底吹転炉、底吹転炉、上吹転炉等を用いることができるが、処理効率などの点から上底吹転炉が好ましい。上記脱炭炉のサイズとしては、特に制限されず、例えば、出鋼量５０〜４００ｔ規模のものを用いることができる。上記ダストの回収方法としては、特に制限されず、公知の集塵機を用いることができる。
【００１８】
（２）分離工程
この工程では、回収された上記ダストを微粒ダストと粗粒ダストとに分離する。この分離方法としては、特に制限されず、分級器等の公知の分離手段により行うことができる。例えば、図１に示すダスト回収分離システム１が、好適に用いられる。
【００１９】
図１のダスト回収分離システム１は、脱炭炉２（転炉）、集塵フード３ａ、３ｂ、３ｃ、散水機４、分級器５、シックナー６及び換気集塵機７を備える。上記集塵フード３ａは脱炭炉２の直上に設けられており、集塵フード３ｂ、３ｃは集塵フード３ａの周囲に設けられている。
【００２０】
上記ダスト回収分離システム１においては、吹錬中には、脱炭炉２からのダストＹを含む排ガスＸが、集塵フード３ａを介して散水機４に送られ、散水機４内で排ガスＸとダストＹとに分離される。分離されたダストＹは水と共に分級器５に送られる。分級器５においては、質量が大きい粗粒ダストＹ１が回収される。一方、質量の小さい微粒ダストＹ２は上澄み液と共にシックナー６に送られ、その後沈殿回収される。
【００２１】
一方、溶銑装入時及び出鋼時には、排ガスＸは換気集塵機７によって処理される。すなわち、溶銑装入時及び出鋼時には、脱炭炉２を傾斜して作業が行われることから、上記集塵フード３ａの周囲に配置される集塵フード３ｂ、３ｃを介して、換気集塵機７に排ガスＸが送られる。
【００２２】
上記回収分離システム１においては、このように吹錬中に発生するダストＹを回収し、粗粒ダストＹ１と微粒ダストＹ２とに分離することができる。なお、上記粗粒ダストは粒径５０μｍ以上の粒子が８０体積％以上のものをいい、上記微粒ダストは粒径５０μｍ未満の粒子が８０体積％以上のものをいう。ここで、粒径は、レーザー回折・散乱式の粒径分析装置で測定される値をいう。
【００２３】
この分離工程後、得られた微粒ダストの亜鉛及び鉛濃度を測定する工程を有することが好ましい。この測定方法としては、特に制限されず、公知の方法を用いることができる。例えば、ＩＣＰ発光分析法等により測定することができる。
【００２４】
（３）装入工程
この工程では、分離された上記微粒ダストをリサイクル原料として上記脱炭炉に装入する。この際、上記脱炭炉に装入する微粒ダスト量Ｘ（ｋｇ／ｔ）は、下記式（１）及び（２）を共に満たす。
Ｘ≦（１７２−１００Ｂ）／Ａ  ・・・（１）
（上記式（１）中、Ａは、微粒ダストにおける亜鉛濃度（質量％）である。Ｂは、脱炭炉に装入する微粒ダスト以外の原料に含まれる亜鉛の量（ｋｇ／ｔ）である。）
Ｘ≦（６．３４−１００ｂ＋０．０２９２ｃ−０．７０８ｄ）／ａ  ・・・（２）
（上記式（２）中、ａは、微粒ダストにおける鉛濃度（質量％）である。ｂは、脱炭炉に装入する微粒ダスト以外の原料に含まれる鉛の量（ｋｇ／ｔ）である。ｃは、脱炭炉で発生するスラグ量（ｋｇ／ｔ）である。ｄは、上記スラグの塩基度である。）
【００２５】
ここで、上記式（１）及び（２）を導出した根拠を示す。
【００２６】
（式（１）について）
実績値としての脱炭処理後溶鋼のＺｎ（亜鉛）濃度をＶ（ｐｐｍ）、及びこの際の投入亜鉛量をＺ（ｋｇ／ｔ）として、切片０での２次式で回帰することにより下記式（１−ｉ）を得た（図２参照）。
Ｖ＝６．３５Ｚ２＋６．５８Ｚ  ・・・（１−ｉ）
【００２７】
ここで、溶鋼Ｚｎ濃度（Ｖ）が投入Ｚｎ量（Ｚ）の２次式となる理由については定かではないが、以下の理由でＺｎ含有量が増えると揮発割合が減るためであると考えられる。すなわち、亜鉛の蒸発は、ＺｎＯ＋［Ｃ］＝Ｚｎ↑＋ＣＯ↑などの反応で進行するが、温度が一定の状況下では反応界面でのＺｎ蒸気分圧が低いほど反応が右（すなわち揮発が進む方向）に進む。従って、Ｚｎ量が増えると蒸発するＺｎ量も増えるため、Ｚｎ蒸気分圧が上がり、揮発しがたくなると考えられる。
【００２８】
一方、ダストリサイクルの際の亜鉛の弊害は、上述したとおり得られる溶鋼中の亜鉛の残存が熱間圧延における延性を阻害することが挙げられるが、溶鋼中の亜鉛濃度が３０ｐｐｍ程度であれば問題ないとされている（特開２００７−１４６２２８号公報参照）。また、溶鋼中の亜鉛の残存は、連続鋳造中のモールド内面のメッキの腐食磨耗速度を高めることも挙げられが、このことからも、溶鋼中の亜鉛濃度を３０ｐｐｍ以下とすることが必要となる（特開２００４−２５５４０９号公報参照）。従って、上記式（１−ｉ）においてＶ≦３０（ｐｐｍ）として二次不等式を解くと下記式（１−ii）が得られる。
Ｚ≦１．７２  ・・・（１−ii）
【００２９】
ここで、投入亜鉛量（Ｚ）は、脱炭炉にリサイクルする微粒ダスト量Ｘ（ｋｇ／ｔ）、上記微粒ダストにおける亜鉛濃度Ａ（質量％）、及び上記脱炭炉に装入する上記微粒ダスト以外の原料に含まれる亜鉛の量Ｂ（ｋｇ／ｔ）を用いると、下記式（１−iii）で表すことができる。
Ｚ＝Ｘ×Ａ／１００＋Ｂ  ・・・（１−iii）
よって、上記式（１−ii）及び（１−iii）から上記式（１）を導くことができる。
【００３０】
（式（２）について）
ダストリサイクルにおける鉛（Ｐｂ）の弊害は、上述のように脱炭処理の際に揮発しなかったＰｂがスラグに残存し、脱炭スラグからの鉛溶出の原因となることにある。一般的にこの脱炭スラグは、路盤材や土木工事用の埋め戻し剤等に使用される。この際、このスラグは環境省告示第４６号法に記載の土壌溶出試験における鉛溶出濃度０．０１ｐｐｍ以下の基準を満たす必要がある。そこで、この鉛溶出濃度の基準を満たす指標として、式（２）を導いた。
【００３１】
ここで、鉛溶出濃度Ｖ（ｐｐｍ）は、脱炭処理の際の投入Ｐｂ量Ｚ（ｋｇ／ｔ）に比例すると考えられる。また、発生するスラグ量ｃ（ｋｇ／ｔ）が多い場合はスラグ中のＰｂ濃度が低下するため、発生スラグ量が多いほど鉛溶出濃度が低下する傾向がある。さらには、この発生するスラグの塩基度ｄ（ＣａＯ／ＳｉＯ２）が高いと、ＣａＯ＋Ｈ２Ｏ＝Ｃａ（ＯＨ）２の反応量が多くなるため、スラグと接触する水のｐＨが高くなり、鉛溶出濃度が増加する傾向にある。これらの点を踏まえ、実績値としてスラグからの鉛溶出濃度をＶ（ｐｐｍ）、この際の投入鉛量をＺ（ｋｇ／ｔ）、発生するスラグ量をｃ（ｋｇ／ｔ）及びこのスラグの塩基度をｄとし、Ｖを従属変数、Ｚ、ｃ及びｄを独立変数、切片０として重回帰を行うことで下記式（２−ｉ）を得た（図３参照）。
Ｖ＝０．１５８Ｚ−４．６０×１０−５ｃ＋１．１２×１０−３ｄ  ・・・（２−ｉ）
【００３２】
ここで、投入鉛量（Ｚ）は、脱炭炉にリサイクルする微粒ダスト量Ｘ（ｋｇ／ｔ）、上記微粒ダストにおける鉛濃度ａ（質量％）、及び上記脱炭炉に装入する上記微粒ダスト以外の原料に含まれる鉛の量ｂ（ｋｇ／ｔ）を用いると、下記式（２−ii）で表すことができる。
Ｚ＝Ｘ×ａ／１００＋ｂ  ・・・（２−ii）
【００３３】
上記式（２−ii）を式（２−i）に代入すると、下記式（２−iii）が得られる。
Ｖ＝０．１５８（Ｘ×ａ／１００＋ｂ）Ｚ４．６０×１０−５ｃ＋１．１２×１０−３ｄ  ・・・（２−iii）
【００３４】
一方、鉛溶出濃度Ｖ（ｐｐｍ）は、Ｖ≦０．０１とする必要があるため、この式を上記式（２−iii）に代入し、変形することで上記式（２）を導くことができる。
【００３５】
なお、この微粒ダストの脱炭炉への装入方法（リサイクル方法）としては特に限定されず、例えば、ブリケットやペレットのように塊成化したものを用いる方法、ガスをキャリアとしてランスから吹き付ける方法、インジェクションランスから吹き込む方法等を挙げることができる。
【００３６】
この装入工程において、脱炭炉に装入される他の原料としては、特に限定されず、通常使用されるものが用いられる。具体的には、主原料として、溶銑、冷銑及びスクラップが挙げられ、その他の副原料として、石灰、焼結鉱、上記微粒ダスト以外のダスト等が挙げられる。
【００３７】
上記他の原料に含まれる亜鉛及び鉛の量は、各原料種の質量と亜鉛又は鉛濃度との積で求めることができる。上記亜鉛又は鉛濃度の測定方法としては、特に制限されず、公知の方法を用いることができる。
【００３８】
当該ダストリサイクル方法においては、上記式（１）及び（２）を共に満たす微粒ダスト量Ｘ（ｋｇ／ｔ）を脱炭炉に装入する（リサイクルする）ため、上述したダストリサイクルの際の亜鉛及び鉛の存在による不都合を抑制することができる。また、このように脱炭炉に装入可能な微粒ダスト量を上記式（１）及び（２）により導かれるので、最大限に微粒ダストを再利用することができる。
【実施例】
【００３９】
以下、実施例によって本発明をさらに詳細に説明するが、本発明はこれらの実施例に限定されるものではない。実施例における測定方法、用いた脱炭炉（転炉）及び原料は以下のとおりである。
【００４０】
［測定方法］
（１）微粒ダスト中の亜鉛及び鉛濃度
ＩＣＰ発光分析法により各濃度を測定した。分析下限は、それぞれ０．０１質量％である。
【００４１】
（２）脱炭処理前後の溶銑及び溶鋼中の亜鉛及び鉛濃度
ＩＣＰ−ＭＡＳＳにより各濃度を測定した。分析下限は、それぞれ１ｐｐｍである。
【００４２】
（３）スラグ量
スラグ量とは、脱炭処理中に発生するスラグの質量であり、下記式により導出した。
【００４３】
【数１】
0005823344.tif 000002
【００４４】
ここで、
Ｗｉ：副原料ｉの投入量［ｋｇ］
Ｗｊ：主原料ｊ（溶銑、冷銑及びスクラップ）の投入量［ｋｇ］
（％ＣａＯ）ｉ：副原料ｉのＣａＯ濃度［質量％］
（％ＳｉＯ２）ｉ：副原料ｉのＳｉＯ２濃度［質量％］
［％Ｓｉ］ｊ：主原料ｊ中のＳｉ濃度［質量％］
ＭＳｉＯ２：ＳｉＯ２の分子量［ｋｇ／ｍｏｌ］
ＭＳｉ：Ｓｉの分子量［ｋｇ／ｍｏｌ］
（％ＳｉＯ２＋％ＣａＯ）ｍａｘ：スラグ中ＣａＯ濃度とＳｉＯ２濃度の最大値
である。なお、（％ＳｉＯ２＋％ＣａＯ）ｍａｘは、当業者定法による脱炭スラグの分析値より６１質量％を用いた。これにより、スラグ量は実操業範囲における最小値となるため、ダストリサイクル可能量は安全サイドに見積もられることになる。
【００４５】
（４）スラグ塩基度
スラグ塩基度とは、スラグ中の（ＣａＯ）／（ＳｉＯ２）のことであり、以下の式によって導出した。
【００４６】
【数２】
0005823344.tif 000003
【００４７】
ここで、
Ｗｉ：副原料ｉの投入量［ｋｇ］
Ｗｊ：主原料ｊ（溶銑、冷銑及びスクラップ）の投入量［ｋｇ］
（％ＣａＯ）ｉ：副原料ｉのＣａＯ濃度［質量％］
（％ＳｉＯ２）ｉ：副原料ｉのＳｉＯ２濃度［質量％］
［％Ｓｉ］ｊ：主原料ｊ中のＳｉ濃度［質量％］
ＭＳｉＯ２：ＳｉＯ２の分子量［ｋｇ／ｍｏｌ］
ＭＳｉ：Ｓｉの分子量［ｋｇ／ｍｏｌ］
である。
【００４８】
（５）スラグからのＰｂ溶出濃度
環境省告示４６号で定められた土壌溶出試験に準じて測定した。
【００４９】
［脱炭炉]
脱炭炉（転炉）は、容量２５０ｔ（粗鋼ｔｏｎ）の上底吹転炉（上吹ノズル：６孔、スロート径：４２ｍｍ、孔角度：１５°）を用いた。また、底吹きのガスはＮ２及びＣＯガスを使用した。底吹きの羽口型式は一層環状管であり、個数は４個である。
【００５０】
[原料]
（１）溶銑
事前脱リン処理を施していない溶銑を用いた。また、溶銑中の各成分は以下のとおりである。
[Ｃ]：４．２〜４．６質量％
[Ｓｉ]：０．３〜０．５質量％
[Ｍｎ]：０．１〜０．４質量％
[Ｐ]：０．１０〜０．１３０質量％
ＨＭＲ＝８０〜９０質量％（各実施例毎のＨＭＲは表１及び２に示す）
【００５１】
（２）溶銑以外のＺｎ源及びＰｂ源
主原料の一つとしてのスクラップは、Ｚｎ及びＰｂを実質上含有しない工場内発生のものを用いた。
Ｚｎ含有副原料としては、Ｚｎ含有量０．０１質量％の焼結鉱を用いた。その他の用いた副原料はＺｎを実質上含有しない。
Ｐｂ含有副原料としては、Ｐｂ含有量０．００２質量％の上記焼結鉱を用いた。その他の用いた副原料はＰｂを実質上含有しない。
【００５２】
（３）微粒ダスト
図１に示した装置で脱炭炉から回収及び分離して得られた微粒ダスト（粒径５０μｍ未満の粒子が８０体積％以上）を５質量％の澱粉をバインダーとして用いてブリケット状（４０ｍｍ×４０ｍｍ×２５ｍｍ）にしたものを用いた。
【００５３】
[実施例１〜１４、比較例Ｉ−１〜Ｉ−５及び比較例II−１〜II〜６]
上記脱炭炉に主原料としての溶銑及びスクラップを装入した。次いで、炉上ホッパーから石炭、焼結鉱等の副原料と共にブリケット状にした微粒ダストを装入し、吹錬を行った。
【００５４】
各実施例及び比較例において装入した主原料（溶銑及びスクラップ）の装入量と、溶銑の装入量、ＨＭＲ、Ｚｎ含有率（濃度）（ｐｐｍ）及びＰｂ含有率（濃度）（ｐｐｍ）と、副原料としての焼結鉱の装入量（Ｗｓｉｎ（ｋｇ／ｔ））と、微粒ダスト（ダスト）の組成（Ｚｎ及びＰｂ含有量）及び装入量（リサイクル量）と、発生したスラグの量と塩基度は、表１〜２に示すとおりである。
【００５５】
なお、表１〜２中のリサイクル上限値は、式（１）により導かれる上限値をＸ（Ｚｎ）、式（２）により導かれる上限値をＸ（Ｐｂ）としたものである。また、表１〜２中の適否の欄において、「○」は式（１）又は（２）を満たすこと、「Ｌ」は式（１）又は（２）を満たすが上限値に近いもの（２ｋｇ／ｔ以下）、「↓」は式（１）又は（２）を満たさないことを示す。
【００５６】
また、表１〜２中の脱炭炉に装入する微粒ダスト以外の原料に含まれる亜鉛の量Ｂ（ｋｇ／ｔ）、及び脱炭炉に装入する微粒ダスト以外の原料に含まれる鉛の量ｂ（ｋｇ／ｔ）は、以下の式にて算出した。
Ｂ＝ＨＭＲ×［ｐｐｍ  Ｚｎ］×１／１０００＋Ｗｓｉｎ×（０．０１／１００）
ｂ＝ＨＭＲ×［ｐｐｍ  Ｐｂ］×１／１０００＋Ｗｓｉｎ×（０．００２／１００）
【００５７】
【表１】
0005823344.tif 000004
【００５８】
【表２】
0005823344.tif 000005
【００５９】
脱炭処理（吹錬）後の得られた溶鋼中の亜鉛濃度、及び脱炭処理中に発生したスラグからの鉛溶出濃度を上記方法にて測定した。測定結果を表３〜４及び図４に示す。なお、表３及び４中の評価の欄において、「○」は溶鋼中の亜鉛濃度又はスラグからの鉛溶出濃度が上限値以下であること、「×」は上限値を超えていることを示す。
【００６０】
【表３】
0005823344.tif 000006
【００６１】
【表４】
0005823344.tif 000007
【００６２】
表３〜４及び図４に示されるように、実施例１〜１４は、式（１）及び（２）を共に満たすダスト量をリサイクルしているため、脱炭処理において溶鋼の亜鉛含有量を３０ｐｐｍ以下に抑え、かつ発生するスラグからの鉛溶出濃度を０．０１０ｐｐｍ以下に抑えることができる。一方、比較例Ｉ（Ｉ−１〜Ｉ〜５）は溶鋼中の亜鉛含有量が上限を超え、比較例II（II−１〜II−６）はスラグからの鉛溶出濃度が上限を超えている。
【産業上の利用可能性】
【００６３】
以上説明したように、本発明のダストリサイクル方法は、脱炭処理において、得られる溶鋼中の亜鉛含有量及び生じるスラグからの鉛溶出量を抑制しつつ、脱炭処理で生じるダストを脱炭炉へ多量に再利用することができる。従って、当該ダストリサイクル方法は、製鉄に好適に利用される。
【符号の説明】
【００６４】
１  ダスト回収分離システム
２  脱炭炉
３ａ、３ｂ、３ｃ  集塵フード
４  散水機
５  分級器
６  シックナー
７  換気集塵機
Ｘ  排ガス
Ｙ  ダスト
Ｙ１  粗粒ダスト
Ｙ２  微粒ダスト
【図１】
0005823344.tif 000008
【図２】
0005823344.tif 000009
【図３】
0005823344.tif 000010
【図４】
0005823344.tif 000011